ГЛАЗУРЬ
GLAZING

Изобретение относится к промышленности строительный материалов и касается составов глазурей для нанесения на керамические изделия хозяйственно-бытового назначения.
Известна глазурь, содеражащая, мас.%: глина и каолин 3,8-8,0; полевой шпат 40,0-48,0; кварцевый песок 20,0-30,0; мел 7,0-17,0; окись олова, окись цинка, углекислый барий, сернокислый кобальт 3,0-7,0 каждого [1].
Задача изобретения состоит в снижении температуры фриттования ибжига глазури.
Технический результат достигается тем, что глазурь, включающая каолин, полевой шпат, кварцевый песок, мел, углекислый барий, сернокислый кобальт, компоненты находятся при следующем соотношении, мас.%: каолин 1,5-2,5; полевой шпат 65,5-66,5; кварцевый песок 14,0-18,0; мел 1,5-2,5; углекислый барий 10,0-14,0; сернокислый кобальт 1,5-2,5.
В таблице приведены составы глазури.
Таблица
Компоненты
Содержание, мас.%, в составах
1
2
3
Каолин
1,5
2,0
2,5
Полевой шпат
66,5
66,0
65,5
Кварцевый песок
18,0
16,0
14,0
Мел
1,5
2,0
2,5
Углекислый барий
10,0
12,0
14,0
Сернокислый кобальт
2,5
2,0
1,5
Компоненты измельчают и сплавляют при температуре 1450-1480°С. Расплав гранулируют в воду и подвергают помолу до полного прохождения через сетку 008. Подготавливают глазурную суспензию с влажностью 45-55%. Суспензию наносят в виде тонкого слоя на поверхность отформованных и высушенных изделий и обжигают при температуре 1100-1150°С.
Источник информации
1. Горохова Е.В. Материаловедение и технология керамики. - Мн.: Высш. шк., 2009 - С.74.